(57)【要約】【課題】  ゴーストが発生せず、高感度であり、繰り返し使用において特性の変動が小さく、生産性の高い電子写真感光体、該電子写真感光体を有するプロセスカートリッジおよび電子写真装置を提供する。【解決手段】  支持体上に電荷発生層および電荷輸送層を有する電子写真感光体において、該電荷発生層が電荷発生物質および結着樹脂を含有し、該電子写真感光体が該電子写真感光体回転方向および該電子写真感光体回転方向の垂直方向の２方向に光学異方性を持つ。【選択図】  なし【特許請求の範囲】
【請求項１】
支持体上に電荷発生層および電荷輸送層を有する電子写真感光体において、該電荷発生層が電荷発生物質および結着樹脂を含有し、該電子写真感光体が該電子写真感光体回転方向および該電子写真感光体回転方向の垂直方向の２方向に光学異方性を持つことを特徴とする電子写真感光体。
【請求項２】
前記電荷発生層表面が１方向に配向処理されている請求項１に記載の電子写真感光体。
【請求項３】
前記電荷発生層表面がラビング法により配向処理されている請求項２に記載の電子写真感光体。
【請求項４】
請求項１〜３のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項５】
請求項１〜３のいずれかに記載の電子写真感光体、帯電手段、露光手段、現像手段および転写手段を有することを特徴とする電子写真装置。
【発明の詳細な説明】
【技術分野】
【０００１】
本発明は、電子写真感光体、電子写真感光体を有するプロセスカートリッジおよび電子写真装置に関する。
【背景技術】
【０００２】
画像形成法の中でも電子写真法は、高速印字性や高画質などの利点からオフィスで多用されているが、最近では、グラフィック画質の出力の機会も多くなってきており、より一層の高画質化や高精細化が求められている。
【０００３】
電子写真法は、光導電性の電子写真感光体の表面を暗所で一様に帯電させた後、光導電性を利用して光像を静電潜像に変え、この静電潜像にトナーを付着させて可視像（現像像）を得る画像形成法である。電子写真感光体に要求される基本的な特性としては、暗所で適当な電位に帯電できること、暗所において電荷の逸散が少ないこと、光照射によって速やかに電荷を逸散せしめることなどが挙げられる。
【０００４】
電子写真感光体に関する技術課題の１つとして、ゴーストという現象が挙げられる。ゴーストとは１回転目プロセスの帯電・露光履歴が電子写真感光体に残留し、それが２回転目の出力画像に現れる現象である。
【０００５】
ゴーストは、帯電、露光、現像、転写を行った後に電子写真感光体の表面を除電する除電手段（前露光の照射など）を設けることで解決できるが、除電手段を設けることは電子写真装置本体のコストアップを招き、また、繰り返し使用における電子写真感光体の電位変動が大きくなるといった弊害もあり、除電手段を設けないことが好ましい。
【０００６】
ゴーストは、帯電における帯電能不足、露光における一時的な光メモリー、現像バイアスの設定、転写電流の電子写真感光体への流れ込みなどの影響を受け、さらに、電子写真感光体の繰り返し使用においても悪化する。
【０００７】
これらのプロセス条件を好適化することにより、ある程度ゴーストを解決することは可能であるが、電子写真感光体に内在するゴースト発生原因をつきとめて対策を施すことができれば、電子写真プロセス条件のラチチュードが広がり、ゴーストが発生しない、高画質で高精細な画像を提供することができる。
【０００８】
ゴーストは、電荷発生層と電荷輸送層を積層した積層型感光層を有する電子写真感光体においては、電荷発生層の膜厚（電荷発生物質の量）と関係があることが知られている。
【０００９】
電子写真感光体２回転目の出力画像に１回転目の帯電・露光履歴が濃く現れるいわゆる「ポジゴースト」は、電荷発生層の膜厚（電荷発生物質の量）が大きいほど悪化する。しかしながら、電荷発生層の膜厚（電荷発生物質の量）は、所定の感度を得るために決定されることから、電荷発生層の膜厚を固定化することは困難である。
【００１０】
一方、配向処理の技術は、特に液晶の分野などで一般的である。薄膜に配向処理を施すことによって、薄膜に様々な特性を持たせることができ、各分野で製品化されている。
【００１１】
電子写真法においては、配向処理技術の応用例は少ないが、例えば、特開平１１−０８７０６４号公報には、電子写真感光体の表面層に配向性ポリマーを使用することによって表面層の１方向に強度を持たせ、高耐久化が図る技術が開示されており、また、特開平０５−２１６２６２号公報には、電子写真感光体の支持体に配向処理を施し、その上に電荷発生物質のみを蒸着することにより、電子写真感光体の感度を上げる技術が開示されている。
【特許文献１】特開平１１−０８７０６４号公報
【特許文献２】特開平０５−２１６２６２号公報
【発明の開示】
【発明が解決しようとする課題】
【００１２】
しかしながら、特開平０５−２１６２６２号公報に開示されている技術は、配向処理を施した支持体に電荷発生物質を蒸着することによって電荷発生物質が配向し、増感効果があることが述べられているが、ゴーストなどの特性や生産性、コストの面で実用上満足できるものは得られていない。
【００１３】
本発明の目的は、ゴーストが発生せず、高感度であり、繰り返し使用において特性の変動が小さく、生産性の高い電子写真感光体、該電子写真感光体を有するプロセスカートリッジおよび電子写真装置を提供することにある。
【課題を解決するための手段】
【００１４】
本発明は、支持体上に電荷発生層および電荷輸送層を有する電子写真感光体において、該電荷発生層が電荷発生物質および結着樹脂を含有し、該電子写真感光体が該電子写真感光体回転方向および該電子写真感光体回転方向の垂直方向の２方向に光学異方性を持つことを特徴とする電子写真感光体である。
【００１５】
また、本発明は、上記電子写真感光体を有するプロセスカートリッジおよび電子写真装置である。
【発明の効果】
【００１６】
本発明により、ゴーストが発生せず、高感度であり、繰り返し使用において特性の変動が小さく、生産性の高い電子写真感光体、該電子写真感光体を有するプロセスカートリッジおよび電子写真装置を提供することができる。
【発明を実施するための最良の形態】
【００１７】
以下、本発明をより詳細に説明する。
【００１８】
本発明の電子写真感光体は、支持体上に電荷発生層および電荷輸送層を有する電子写真感光体であって、該電荷発生層が電荷発生物質および結着樹脂を含有する電子写真感光体である。
【００１９】
本発明者らは、ゴーストと電子写真感光体との関係について鋭意検討を行ったところ、電子写真感光体が電子写真感光体回転方向および電子写真感光体回転方向の垂直方向の２方向に光学異方性を持つことにより、ゴーストが改善され、感度も向上することを見いだした。
【００２０】
電子写真感光体に２方向に光学異方性を持たせるため方法としては、電荷発生層表面を１方向に配向処理して、その電荷発生層上に電荷輸送層を設ける方法が好ましいが、その他の方法を採ってもよい。
【００２１】
電荷発生層表面を１方向に配向処理し、その電荷発生層上に電荷輸送層を設けた電子写真感光体は、図１に示すように電子写真感光体の２方向（回転方向とその垂直方向）の偏光可視反射スペクトルの波形が異なり、また、それら波形は、配向処理しない電子写真感光体のそれとは大きく異なることがわかった。
【００２２】
このように、電子写真感光体の２方向に光学異方性があるか否かは、偏光可視反射スペクトルの測定により確認できる。
【００２３】
配向処理する方法としては、ラビング法、フォトリソグラフィ法、ホログラム法、スパッタ法などの表面に凹凸を形成する方法が挙げられる。それらの中でも、ラビング法が簡便であり好ましい。ラビング法には、布、ブラシなどが用いられる。
【００２４】
また、配向処理は電子写真感光体の２方向（回転方向とその垂直方向）のどちらに施してもよい。露光光（画像露光光）としてレーザーなどの指向性を有する光を用いた場合、配向処理した方向とその垂直方向において感度の増感効果の度合いに差が見られる場合もあるが、配向処理方向とその垂直方向の両方向に増感効果が見られた。
【００２５】
電荷発生層表面をラビング法などにより配向処理することで、ゴーストが改善され、感度が向上する理由については明確ではないが、電荷発生物質および結着樹脂を含有する電荷発生層表面を配向処理することによって、電荷発生物質および結着樹脂が電荷発生層中で１方向に配向する、また、電荷発生層中の結着樹脂などに静電エネルギーが与えられるなどの理由により、電荷発生層と電荷輸送層との界面の状態が変化し、電荷の流れがスムーズになるためではないかと考えられる。電荷発生層と電荷輸送層との界面の状態が変化して電荷の流れがスムーズになることによって、帯電、露光、現像、転写といったプロセス中に電子写真感光体内部に残留するトラップキャリア量が減少し、２回転目に与える影響が減ったためにゴーストが改善され、また、トラップキャリアの減少により感度も向上したのではないかと考えられる。
【００２６】
また、偏光可視反射スペクトルが配向処理の有無で異なり、直角／垂直方向でも異なる理由については定かでなはい。
【００２７】
配向処理することにより反射率は増加していることから、電荷発生物質の光吸収は減少し、生成キャリアは減少する方向である。しかしながら、上述したように、電荷発生層と電荷輸送層との界面の状態の変化により電荷の流れがスムーズになることが、ゴーストが改善され、感度が向上した理由ではないかと考えられる。
【００２８】
以下、本発明の電子写真感光体の構成について説明する。
【００２９】
本発明の電子写真感光体は、支持体上に電荷発生層および電荷輸送層を有する電子写真感光体である。
【００３０】
本発明の電子写真感光体の支持体としては、導電性を有していればよく、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を含有するプラスチックなどを用いることもできる。また、支持体の形状としては、円筒状、ベルト状などが挙げられる。
【００３１】
支持体上には、レーザー光などの散乱による干渉縞の防止や、支持体の傷の被覆、導電性の向上などを目的とした導電層を設けてもよい。導電層は、導電性粒子を結着樹脂に分散させて形成することができる。
【００３２】
導電性粒子としては、例えば、酸化亜鉛、酸化チタン、酸化スズ、酸化アンチモン、酸化インジウム、酸化ビスマス、スズをドープした酸化インジウム、アンチモンやタンタルをドープした酸化スズ、酸化ジルコニウムなどの導電性金属酸化物や、硫酸バリウムなどの金属硫化物や、カーボンブラックなどが挙げられる。これらの中でも、酸化スズ、酸化チタン、硫酸バリウム、酸化アンチモンが好ましい。
【００３３】
導電層用の結着樹脂としては、例えば、フェノール樹脂、ポリウレタン、ポリアミド、ポリイミド、ポリアミドイミド、ポリアミド酸、ポリビニルアセタール、エポキシ樹脂、アクリル樹脂、メラミン樹脂、ポリエステルなどが挙げられる。これらの中でも、フェノール樹脂、ポリウレタンが好ましい。これらは単独、混合または共重合体として１種または２種以上用いることができる。これらの樹脂は、支持体に対する接着性が良好であり、導電性粒子の分散性が良好であり、成膜後の耐溶剤性が良好である。
【００３４】
導電性粒子の分散性を向上させるために、導電性粒子表面をカップリング剤（シランカップリング剤やチタンカップリング剤など）やシリコーンオイルなどの処理剤で処理してもよい。また、これらを導電層の結着樹脂中に含有させてもよい。
【００３５】
また、導電層には、導電層の表面性を高めるために、レベリング剤を添加してもよい。
【００３６】
導電層の膜厚は、０．１〜３０μｍであることが好ましく、特には０．５〜２０μｍであることがより好ましい。また、導電層の体積抵抗率は、１０１３Ωｃｍ以下であることが好ましく、特には１０〜１０１２Ωｃｍであることがより好ましい。
【００３７】
また、支持体または導電層と電荷発生層との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、ポリビニルアルコール、ポリビニルメチルエーテル、ポリアクリル酸類、メチルセルロース、エチルセルロース、ポリグルタミン酸、カゼイン、でんぷんなどの水溶性樹脂や、ポリアミド、ポリイミド、ポリアミドイミド、ポリアミド酸、メラミン樹脂、エポキシ樹脂、ポリウレタン、ポリグルタミン酸エステルなどの樹脂を用いて形成することができる。これらの中でも、塗工性、密着性、耐溶剤性、バリア性、抵抗などの点でポリアミドが好ましい。ポリアミドとしては、溶液状態で塗布できるような低結晶性または非結晶性の共重合ナイロンなどが好ましい。
【００３８】
中間層の膜厚は５μｍ以下であることが好ましく、特には０．１〜２μｍであることがより好ましい。
【００３９】
支持体、導電層または中間層上には、電荷発生物質および結着樹脂を含有する電荷発生層が設けられる。
【００４０】
本発明の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。
【００４１】
また、電荷発生層用の結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【００４２】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００４３】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。電荷発生物質と結着樹脂との割合は、１：０．３〜１：４の範囲が好ましい。また、電荷発生層の膜厚は５μｍ以下であることが好ましく、特には０．１〜２μｍであることがより好ましい。
【００４４】
また、電荷発生層には、種々の増感剤、酸化防止剤、紫外線吸収剤、可塑剤などを必要に応じて添加することもできる。
【００４５】
電荷発生層上には電荷輸送層が設けられる。
【００４６】
本発明の電子写真感光体に用いられる電荷輸送物質としては、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。
【００４７】
電荷輸送層に用いる結着樹脂としては、例えば、アクリル樹脂、スチレン樹脂、ポリエステル樹脂、ポリカーボネート樹脂、ポリアリレート樹脂、ポリサルホン樹脂、ポリフェニレンオキシド樹脂、エポキシ樹脂、ポリウレタン樹脂、アルキド樹脂、不飽和樹脂などが挙げられる。特には、ポリメチルメタクリレート樹脂、ポリスチレン樹脂、スチレン−アクリロニトリル共重合体樹脂、ポリカーボネート樹脂、ポリアリレート樹脂、ジアリルフタレート樹脂などが好ましい。これらは単独、混合または共重合体として１種または２種以上用いることができる。
【００４８】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。
【００４９】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、クロロベンゼン、クロロホルム、四塩化炭素などのハロゲン原子で置換された炭化水素などが用いられる。
【００５０】
電荷輸送層の膜厚は５〜４０μｍであることが好ましく、特には８〜３５μｍであることがより好ましい。
【００５１】
また、電荷輸送層には、酸化防止剤、紫外線吸収剤、可塑剤などを必要に応じて添加することもできる。
【００５２】
図２に、本発明の電子写真感光体を有するプロセスカートリッジを備えた電子写真装置の概略構成の一例を示す。
【００５３】
図２において、１はドラム状の電子写真感光体であり、軸２を中心に矢印方向に所定の周速度で回転駆動される。
【００５４】
回転駆動される電子写真感光体１の周面は、帯電手段（一次帯電手段）３により、正または負の所定電位に均一に帯電され、次いで、スリット露光やレーザービーム走査露光などの露光手段（不図示）から出力される露光光（画像露光光）４を受ける。こうして電子写真感光体１の周面に、目的の画像に対応した静電潜像が順次形成されていく。帯電手段３に印加する電圧は、直流電圧のみであってもよいし、交流電圧を重畳した直流電圧であってもよい。
【００５５】
電子写真感光体１の周面に形成された静電潜像は、現像手段５のトナーにより現像されてトナー画像となる。次いで、電子写真感光体１の周面に形成担持されているトナー画像が、転写手段（転写ローラー）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００５６】
トナー画像の転写を受けた転写材Ｐは、電子写真感光体１の周面から分離されて定着手段８へ導入されて像定着を受けることにより画像形成物（プリント、コピー）として装置外へプリントアウトされる。
【００５７】
トナー画像転写後の電子写真感光体１の周面は、クリーニング手段（クリーニングブレードなど）７によって転写残トナーの除去を受けて清浄面化され、さらに前露光手段（不図示）からの前露光光（不図示）により除電処理された後、繰り返し画像形成に使用される。なお、図２に示すように、帯電手段３が帯電ローラーなどを用いた接触帯電手段である場合は、前露光は必ずしも必要ではない。
【００５８】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図２では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【００５９】
（実施例）
以下に、具体的な実施例を挙げて本発明をさらに詳細に説明する。ただし、本発明はこれらに限定されるものではない。なお、実施例中の「部」は「質量部」を意味する。
【００６０】
（実施例１）
長さ３５７．５ｍｍ、直径３０ｍｍ、シリンダー厚み０．７ｍｍのアルミニウムシリンダー（ＪＩＳ−Ａ３００３：アルミニウム合金）を支持体とした。
【００６１】
次に、酸化スズの被覆層を有する硫酸バリウム粒子（パストランＰＣ１、三井金属鉱業（株）製）６０部、酸化チタン（ＴＩＴＡＮＩＸＪＲ、テイカ（株）製）６０部、レゾール型フェノール樹脂（フェノライトＪ−３２５、大日本インキ化学工業（株）製、固形分７０％）７０部、シリコーンオイル（ＳＨ２８ＰＡ、東レシリコーン（株）製）１０部、シリコーン樹脂（トスパール１２０、東芝シリコーン（株）製）１０部、２−メトキシ−１−プロパノール６０部およびメタノール６０部を、ボールミル装置で２０時間分散し、導電層用塗布液を調整した。
【００６２】
この導電層用塗布液を、支持体上に浸漬塗布し、１４０℃で３０分間熱硬化して、膜厚が１５μｍの導電層を形成した。
【００６３】
次に、導電層上に、共重合ナイロン樹脂（アミランＣＭ８０００、東レ（株）製）１０部およびメトキシメチル化６ナイロン樹脂（トレジンＥＦ−３０Ｔ、帝国化学（株）製）３０部を、メタノール４００部／ｎ−ブタノール２００部の混合溶媒に溶解した溶液を浸漬塗布し、９０℃で１０分間乾燥して、膜厚が０．９８μｍの中間層を形成した。
【００６４】
次に、下記式で示される構造を有するアゾ顔料３部、
【００６５】
【化１】
2005128398.tif 000002
【００６６】
ポリビニルブチラール（商品名：エスレックＢＬＳ、積水化学工業（株）製）２部およびテトラヒドロフラン３５部を、直径１ｍｍのガラスビーズを用いたサンドミル装置で１２時間分散し、次に、シクロヘキサノン６０部を加えて電荷発生層用塗布液を調製した。
【００６７】
この電荷発生層用塗布液を、中間層上に浸漬塗布し、５０℃で１０分間乾燥して、膜厚０．１６μｍの電荷発生層を形成した。
【００６８】
電荷発生層を形成した後、シルボン紙（Ｋ３−１５１５、小津産業（株）製）５枚を用いて、シリンダー長手方向にラビング処理を行った。ラビング処理は、１Ｎ／ｃｍ２の力でシルボン紙を電荷発生層に押し当て、シリンダー長手方向に１０往復した。
【００６９】
次に、下記式で示される構造を有するアミン化合物４０部、
【００７０】
【化２】
2005128398.tif 000003
【００７１】
および、ビスフェノールＺ型ポリカーボネート（粘度平均分子量：４００００）５０部を、モノクロロベンゼン３５０部に溶解して、電荷輸送層用塗布液を調製した。
【００７２】
この電荷輸送層用塗布液を、電荷発生層上に浸漬塗布し、１２０℃で１時間熱風乾燥して、膜厚３０μｍの電荷輸送層を形成した。
【００７３】
このようにして、電荷輸送層が表面層である電子写真感光体を作製した。
【００７４】
次に、作製した電子写真感光体の評価について説明する。
【００７５】
評価装置としては、キヤノン（株）製複写機ＧＰ４０５を用いた。ＧＰ４０５は接触帯電手段および前露光手段を有する電子写真装置であるが、評価に際して、前露光手段の電気回路を遮断して前露光を行わない状態にして使用した。
【００７６】
まず、電子写真感光体の電位特性評価は、電位計のプローブ（商品名：Ｔｒｅｃ３４４、Ｔｒｅｋ社製）を現像位置（電子写真感光体表面から３ｍｍ離隔した位置）に設置し、帯電の直流電圧および交流電圧を調整して電子写真感光体の暗部電位Ｖｄが−７２０Ｖになるようにした。
【００７７】
また、露光光としてレーザー光を照射して、電子写真感光体の２回転目以降の明部電位をＶｌとした。レーザー光の光量は、０．９ｎＪ／ｍ２とした。
【００７８】
測定は、すべて常温常湿（２３℃／５０％ＲＨ）環境下において行った。
【００７９】
次に、画像評価として、図３に示すようなゴーストレベル評価用画像を出力し、そのゴーストレベルの評価を行った。
【００８０】
また、上記と同様の評価装置を用いて常温常湿環境下で５００００枚の連続耐久を行った。評価紙はキヤノン（株）製Ａ４サイズ紙（７５ｇ／ｍ２）を用いた。耐久終了後すぐに、電子写真感光体電位測定とゴーストレベルの評価を行った。
【００８１】
結果を表１に示す。
【００８２】
また、評価前の電子写真感光体を用いて、紫外可視分光光度計（商品名：Ｖ−５６０、ＪＡＳＣＯ社製）を用いて偏光可視反射スペクトルの測定を行った。測定条件は以下の通りである。
【００８３】
測定範囲：３００〜８５０ｎｍ
データ取り込み間隔：０．５ｎｍ
走査速度：２００ｎｍ／ｍｉｎ
バンド幅：２．０ｎｍ
レスポンス：ｆａｓｔ
測定環境：２３℃／５０％ＲＨ
検出器：光電子倍増管
光学系：ダブルモノクロメータダブルビーム方式
光度計Ｖ−５６０の光源はタングステンヨウ素ランプであり、平面回折格子を通した縦波である。まず電子写真感光体長手方向を縦波に対して平行状態‖して偏光可視反射スペクトルの測定を行った。次に、電子写真感光体長手方向を縦波に対して垂直状態⊥にして偏光可視反射スペクトルの測定を行った。電荷発生層にラビング処理を行わなかった比較例１の反射スペクトルとともに結果を図１に示す。
【００８４】
（実施例２）
実施例１において、電荷発生層のラビング処理を次のように行った以外は、実施例１と同様にして電子写真感光体を作製し、評価した。結果を表１に示す。
【００８５】
すなわち、電荷発生層を形成した後、シルボン紙（Ｋ３−１５１５、小津産業（株）製）５枚を用いて、シリンダー周方向にラビング処理を行った。ラビング処理は、１Ｎ／ｃｍ２の力でシルボン紙を電荷発生層に押し当て、シリンダーを１０回転させた。
【００８６】
（実施例３）
実施例１において、電荷発生層のラビング処理を次のように行った以外は、実施例１と同様にして電子写真感光体を作製し、評価した。結果を表１に示す。
【００８７】
すなわち、電荷発生層を形成した後、シルボン紙（Ｋ３−１５１５、小津産業（株）製）５枚を用いて、シリンダー長手方向にラビング処理を行った。ラビング処理は、５Ｎ／ｃｍ２の力でシルボン紙を電荷発生層に押し当て、シリンダー長手方向に１０往復した。
【００８８】
（実施例４）
実施例１において、電荷発生層のラビング処理を次のように行った以外は、実施例１と同様にして電子写真感光体を作製し、評価した。結果を表１に示す。
【００８９】
すなわち、電荷発生層を形成した後、シルボン紙（Ｋ３−１５１５、小津産業（株）製）５枚を用いて、シリンダー長手方向にラビング処理を行った。ラビング処理は、０．２Ｎ／ｃｍ２の力でシルボン紙を電荷発生層に押し当て、シリンダー長手方向に１０往復した。
【００９０】
（実施例５）
実施例１において、電荷発生層のラビング処理を次のように行った以外は、実施例１と同様にして電子写真感光体を作製し、評価した。結果を表１に示す。
【００９１】
すなわち、シリコン材質からなる内径２５ｍｍのドーナツ型ブレードの内側に電荷発生層まで設けたシリンダーを通過させた。
【００９２】
（実施例６）
実施例１において、電荷発生層を次のように設けた以外は、実施例１と同様にして電子写真感光体を作製し、評価した。結果を表１に示す。
【００９３】
すなわち、下記式で示される構造を有するアゾ顔料３部、
【００９４】
【化３】
2005128398.tif 000004
【００９５】
ポリビニルブチラール（商品名：エスレックＢＬＳ、積水化学工業（株）製）２部およびテトラヒドロフラン３５部を、直径１ｍｍのガラスビーズを用いたサンドミル装置で１２時間分散し、次に、シクロヘキサノン６０部を加えて電荷発生層用塗布液を調製した。
【００９６】
この電荷発生層用塗布液を、中間層上に浸漬塗布し、８０℃で１０分間乾燥して、膜厚０．３１μｍの電荷発生層を形成した。
【００９７】
（実施例７）
実施例１において、電荷発生層を次のように設けた以外は、実施例１と同様にして電子写真感光体を作製し、評価した。結果を表１に示す。
【００９８】
すなわち、下記式で示される構造を有するアゾ顔料３部、
【００９９】
【化４】
2005128398.tif 000005
【０１００】
ポリビニルブチラール（商品名：エスレックＢＬＳ、積水化学工業（株）製）２部およびテトラヒドロフラン３５部を、直径１ｍｍのガラスビーズを用いたサンドミル装置で１２時間分散し、次に、シクロヘキサノン６０部を加えて電荷発生層用塗布液を調製した。
【０１０１】
この電荷発生層用塗布液を、中間層上に浸漬塗布し、８０℃で１０分間乾燥して、膜厚０．１８μｍの電荷発生層を形成した。
【０１０２】
（比較例１）
実施例１において、電荷発生層のラビング処理を行わなかった以外は、実施例１と同様にして電子写真感光体を作製し、評価した。結果を表１に示す。
【０１０３】
（比較例２）
実施例６において、電荷発生層のラビング処理を行わなかった以外は、実施例６と同様にして電子写真感光体を作製し、評価した。結果を表１に示す。
【０１０４】
（比較例３）
実施例７において、電荷発生層のラビング処理を行わなかった以外は、実施例７と同様にして電子写真感光体を作製し、評価した。結果を表１に示す。
【０１０５】
【表１】
2005128398.tif 000006
【０１０６】
なお、ゴーストレベルについては次のとおりであり、Ｃ、Ｄ、Ｅは本発明の効果が得られていないと判断した。
【０１０７】
Ａ：電子写真感光体次回転でゴーストは全く見られない。
【０１０８】
Ｂ：電子写真感光体次回転でゴーストが薄く見られる。
【０１０９】
Ｃ：電子写真感光体次回転でゴーストの輪郭が確認できる。
【０１１０】
Ｄ：電子写真感光体次回転でゴーストの輪郭がはっきりと確認できる。
【０１１１】
Ｅ：電子写真感光体次回転でゴーストの輪郭がはっきりと確認でき、電子写真感光体次々回転までゴーストが確認できる。
【０１１２】
このように、本発明によれば、ゴーストが発生せず、高感度であり、繰り返し使用において特性の変動が小さく、生産性の高い電子写真感光体、該電子写真感光体を有するプロセスカートリッジおよび電子写真装置を提供することができる。
【図面の簡単な説明】
【０１１３】
【図１】紫外可視分光光度計による偏光可視反射スペクトルである。
【図２】本発明の電子写真感光体を有するプロセスカートリッジを備えた電子写真装置の概略構成の一例を示す。
【図３】ゴーストレベル評価用画像である。
【符号の説明】
【０１１４】
１０１  ラビング⊥
１０２  ラビング‖
１０３  ラビングなし
１  電子写真感光体
２  軸
３  帯電手段（一次帯電手段）
４  露光光（画像露光光）
５  現像手段
６  転写手段
７  クリーニング手段
８  定着手段
９  プロセスカートリッジ
１０  案内手段
Ｐ  転写材
３０１  電子写真感光体１周以内
【図１】
2005128398.tif 000007
【図２】
2005128398.tif 000008
【図３】
2005128398.tif 000009